(57)【特許請求の範囲】
【請求項１】
下記の一般式（１）で表される粘性調整剤。
【化１】
0005996184.tif 000018
（式中、Ｒ１〜Ｒ４はそれぞれ炭素数１〜１３の直鎖アルキル基を表し、Ｒ５及びＲ６は下記の式（２）又は（３）で表されるいずれかの基を表し、ｍ及びｎはそれぞれ３〜１５の数を表し、ｘは４０〜８００の数を表し、ｙは１以上の数を表す。ただし、Ｒ１とＲ２の炭素数の和及びＲ３とＲ４の炭素数の和はいずれも１０〜１４でなければならない。）
【化２】
0005996184.tif 000019
【化３】
0005996184.tif 000020
【請求項２】
一般式（１）のＲ５及びＲ６が同一の基であることを特徴とする請求項１に記載の粘性調整剤。
【請求項３】
請求項１又は２に記載の粘性調整剤を０．１〜５質量％含有することを特徴とするエマルション樹脂組成物。
【請求項４】
請求項１又は２に記載の粘性調整剤を０．１〜５質量％含有することを特徴とする水系塗料組成物。
【発明の詳細な説明】
【技術分野】
【０００１】
本発明は、エマルション樹脂や水系塗料に配合した場合でも、配合したエマルション樹脂組成物や水系塗料組成物の低温及び高温の長期保存安定性が良好な粘性調整剤に関する。
【背景技術】
【０００２】
水系塗料、接着剤、あるいは粘着剤等には、一般的にエマルション樹脂等の水系樹脂が使用されているが、これらの用途として使用するには適度な粘度と粘性が必要であり、粘性調整剤の使用が不可欠である。粘性調整剤としては、カルボキシメチルセルロースやヒドロキシエチルセルロース等の天然系の粘性調整剤、ポリアクリル酸やポリアクリル酸含有コポリマー等のアルカリで増粘するタイプのアルカリ増粘型粘性調整剤、ウレタン変性ポリエーテル等のウレタン型粘性調製剤等が知られている（例えば、特許文献１〜４を参照）。
【０００３】
これらの粘性調整剤の中で、天然系の粘性調整剤やアルカリ増粘型粘性調整剤を水系塗料等に添加した場合、一般的には塗料にチクソ性の粘性を付与しレベリング性にはならず、更に、塗料の耐水性が悪くなる場合もある。一方ウレタン型粘性調整剤は、チクソ性からレベリング性の幅広い粘性を得ることができ、塗料の耐水性も良好である。こうしたことからウレタン型粘性調整剤は、様々な用途あるいは様々な地域で幅広く使用されている。
【０００４】
粘性調整剤を添加したエマルション樹脂や塗料は、多くの場合、缶や樹脂等の容器に入れて輸送、保管、販売されており、塗料等が製造されてから実際に使用されるまでの期間が長くなる場合が多く、輸送や保管等で高温あるいは低温に長時間さらされる場合も多い。具体的には、真夏あるいは極寒地での保管や、赤道直下あるいは極寒地での海上輸送等が挙げられるが、ウレタン型粘性調整剤を配合したエマルション樹脂系の塗料等が高温あるいは低温状態に長時間さらされると、当該塗料の製品粘度が増加するという問題が発生していた。製品粘度の増加は塗料の基本的な性能を阻害し、塗装がうまくできない場合や得られる塗膜に問題が発生する場合がある。
【先行技術文献】
【特許文献】
【０００５】
【特許文献１】特開平１０−０３６７２０号公報
【特許文献２】特開平１１−１９９８５４号公報
【特許文献３】特開２００１−２９５１９５号公報
【特許文献４】特開２００７−１９７５２０号公報
【発明の概要】
【発明が解決しようとする課題】
【０００６】
天然系の粘性調整剤やアルカリ増粘型粘性調整剤を使用して、ウレタン型粘性調整剤を使用しない処方であれば、高温あるいは低温で長期保存しても製品粘度は増加しにくいが、様々な特性を有する塗料を製造するにあたり、現在ではウレタン型粘性調整剤は不可欠な添加剤となっている。従って、本発明が解決しようとする課題は、高温あるいは低温で長期間保存してもエマルション樹脂組成物の製品粘度が増加しないウレタン型粘性調整剤を含有するエマルション樹脂組成物を提供することにある。
【課題を解決するための手段】
【０００７】
そこで本発明者等は鋭意検討し、高温あるいは低温で長期間保存しても製品粘度が増加しないウレタン型粘性調整剤を見出し、本発明に至った。即ち、本発明は、下記の一般式（１）で表される粘性調整剤である。
【０００８】
【化１】
0005996184.tif 000002
（式中、Ｒ１〜Ｒ４はそれぞれ炭素数１〜１３の直鎖アルキル基を表し、Ｒ５及びＲ６は下記の式（２）又は（３）で表されるいずれかの基を表し、ｍ及びｎはそれぞれ３〜１５の数を表し、ｘは４０〜８００の数を表し、ｙは１以上の数を表す。ただし、Ｒ１とＲ２の炭素数の和及びＲ３とＲ４の炭素数の和はいずれも１０〜１４でなければならない。）
【０００９】
【化２】
0005996184.tif 000003
【００１０】
【化３】
0005996184.tif 000004
【発明の効果】
【００２０】
本発明の効果は、ウレタン型粘性調整剤を配合したエマルション樹脂を高温あるいは低温で長期間保存した場合でも、当該エマルション樹脂組成物の製品粘度が増加しないウレタン型粘性調整剤及びそれを含有するエマルション樹脂組成物を提供したことにある。
【図面の簡単な説明】
【００２１】
【図１】後述の本発明品３のゲル浸透クロマトグラフィー（ＧＰＣ）のチャートを示す。
【図２】後述の本発明品８のゲル浸透クロマトグラフィー（ＧＰＣ）のチャートを示す。
【発明を実施するための形態】
【００２２】
本発明の粘性調整剤は下記の一般式（１）の構造をもつ化合物である。
【００２３】
【化４】
0005996184.tif 000005
【００２４】
（式中、Ｒ１〜Ｒ４はそれぞれ炭素数１〜１３の直鎖アルキル基を表し、Ｒ５及びＲ６は下記の式（２）又は（３）で表されるいずれかの基を表し、ｍ及びｎはそれぞれ３〜１５の数を表し、ｘは４０〜８００の数を表し、ｙは１以上の数を表す。ただし、Ｒ１とＲ２の炭素数の和及びＲ３とＲ４の炭素数の和はいずれも１０〜１４でなければならない。）
【００２５】
【化５】
0005996184.tif 000006
【００２６】
【化６】
0005996184.tif 000007
【００２７】
一般式（１）のＲ１〜Ｒ４はそれぞれ炭素数１〜１３の直鎖アルキル基を表す。こうしたアルキル基としては、例えば、メチル基、エチル基、プロピル基、ブチル基、ペンチル基、ヘキシル基、ヘプチル基、オクチル基、ノニル基、デシル基、ウンデシル基、ドデシル基、トリデシル基が挙げられる。ただし、Ｒ１を構成する基の炭素数とＲ２を構成する炭素数の和は炭素数１０〜１４でなければならず、１１〜１３がより好ましい。またＲ３及びＲ４も同様に、Ｒ３を構成する基の炭素数とＲ４を構成する炭素数の和は炭素数１０〜１４でなければならず、１１〜１３がより好ましい。
【００２８】
Ｒ５及びＲ６は、式（２）で表されるヘキサメチレン基あるいは式（３）で表される基のいずれかの基である。Ｒ５及びＲ６は同じ基でもそれぞれ違う基であってもよいが、製法上、全てが同じ基であることが好ましい。
【００２９】
ｍ及びｎの値はそれぞれ３〜１５の数であるが、高温及び低温での安定性が良好なことから５〜１２の数が好ましい。ｍあるいはｎの値が３未満あるいは１５を超えると、高温及び低温での安定性が悪くなる。なお、製法上ｍ及びｎの値は同じであることが好ましい。
【００３０】
ｘの値は４０〜８００の数であるが、高温及び低温での安定性が良好なことから１００〜５００の数であることが好ましい。４０未満になると塗料等への溶解性が悪くなって不溶物が出る場合があり、８００を超えると製品粘度が上昇して塗料等への溶解性が悪くなる場合がある。なお、ｘの値は後述の一般式（６）で表されるポリエチレングリコールの平均重合度に対応する。
【００３１】
ｙの値は１以上の数である。一般式（１）の化合物を効率的に得る方法は後に詳しく示すが、好ましい製法上、ｙの値が異なる化合物が同時に生成する。それぞれの化合物の比率は特に指定はなく、例えば、ｙ＝１のみの化合物であっても、ｙが１以上の化合物がそれぞれ一定量混合された組成物であってもよい。しかしながら、一般式（１）の化合物では、ｙが６以下であることが好ましい。ｙが６より大きい場合は、一般式（１）の化合物自体の粘度が大きくなり、粘性調整剤として塗料への配合が難しくなる場合がある。
【００３２】
一般式（１）で表される粘性調整剤の製造方法は限定されず、公知の方法で製造すればよいが、容易に製造できることから、２級アルコール、エチレンオキサイド、ポリエチレングリコール及びジイソシアネート化合物を原料に合成することが好ましい。原料の２級アルコールは下記の一般式（４）及び一般式（５）で表すことができる。
【００３３】
【化７】
0005996184.tif 000008
【００３４】
（式中、Ｒ１及びＲ２はそれぞれ炭素数１〜１３の直鎖アルキル基を表す。ただし、Ｒ１とＲ２の炭素数の和は１０〜１４でなければならない。）
【００３５】
【化８】
0005996184.tif 000009
【００３６】
（式中、Ｒ３及びＲ４はそれぞれ炭素数１〜１３の直鎖アルキル基を表す。ただし、Ｒ３とＲ４の炭素数の和は１０〜１４でなければならない。）
【００３７】
原料のポリエチレングリコールは以下の一般式（６）で表すことができる。
【００３８】
【化９】
0005996184.tif 000010
【００３９】
（式中、ｘは４０〜８００の数を表す。）
【００４０】
原料のジイソシアネート化合物は以下の一般式（７）及び一般式（８）で表すことができる。
【００４１】
【化１０】
0005996184.tif 000011
【００４２】
（式中、Ｒ５は一般式（２）又は一般式（３）を表す。）
【００４３】
【化１１】
0005996184.tif 000012
【００４４】
（式中、Ｒ６は一般式（２）又は一般式（３）を表す。）
【００４５】
一般式（４）及び（５）で表される原料アルコールにエチレンオキサイドを付加した２級アルコールエトキシレートは同一でも異なっていてもよいが、原料の種類が少ないほど取扱いが容易であることから、同一の２級アルコールエトキシレートを用いることが好ましい。ここで使用する２級アルコールエトキシレートは市販されているものを使用することができる。例えば、アデカトールＳＯ−８０、アデカトールＳＯ−１０５、アデカトールＳＯ−１２０、アデカトールＳＯ−１３５、アデカトールＳＯ−１４５、アデカトールＳＯ−１６０（以上、株式会社ＡＤＥＫＡ製）等が挙げられる。また、市販のポリオキシエチレン２級アルキルエーテルにエチレンオキサイドを付加して、一般式（１）におけるｍ、ｎの値を調整させることも可能である。
【００４６】
また、一般式（７）及び（８）で表される原料ジイソシアネート化合物も同様の理由から同一であることが好ましい。使用できる原料ジイソシアネートは２種類であり、具体的には、ヘキサメチレンジイソシアネートと４，４’−ビスシクロヘキシルビスジイソシアネートである。
【００４７】
一般式（４）及び（５）で表される原料アルコールにエチレンオキサイドを付加した２級アルコールエトキシレートが同一で、且つ一般式（７）及び（８）で表されるジイソシアネート化合物も同一のときの製造方法としては、例えば、一般式（４）に記載のアルコールにエチレンオキサイドを付加させた２級アルコールエトキシレート２モルに対して、一般式（６）で表される原料ポリエチレングリコールを０．７５〜１．２５モル、好ましくは０．９〜１．１モル、更に原料ジイソシアネートを１．５〜２．５モル、好ましくは１．８〜２．２モル反応させればよい。具体的な反応条件は、原料２級アルコールエトキシレートと原料ポリエチレングリコールの混合物に原料ジイソシアネートを添加して６０〜１００℃で１〜１０時間反応させる方法や、原料ポリエチレングリコールに原料ジイソシアネートを添加して、６０〜１００℃で１〜５時間反応した後、原料アルコールを添加して更に同温度で１〜５時間反応する方法が挙げられる。反応は無触媒でも進むが、触媒を使用してもよく、触媒としては例えば、四塩化チタン、塩化ハフニウム、塩化ジルコニウム、塩化アルミニウム、塩化ガリウム、塩化インジウム、塩化鉄、塩化スズ、フッ化硼素等の金属ハロゲン化物；水酸化ナトリウム、水酸化カリウム、ソヂウムメチラート、炭酸ナトリウム等のアルカリ金属やアルカリ土類金属の水酸化物、アルコラート物、炭酸塩；酸化アルミニウム、酸化カルシウム、酸化バリウム、酸化ナトリウム等の金属酸化物；テトライソプロピルチタネート、ジブチル錫ジクロライド、ジブチル錫オキサイド、ジブチル錫ビス（２−エチルヘキシルチオグリコレート）等の有機金属化合物；オクチル酸ナトリウム、オクチル酸カリウム、ラウリン酸ナトリウム、ラウリン酸カリウム等の石鹸を、全体の系に対して０．０１〜１質量％程度使用すればよい。
【００４８】
反応終了後は取扱いを容易にするために、固形分が１０〜５０質量％程度になるように、水あるいは水と水溶性溶剤との混合物等で希釈することが好ましい。水溶性溶剤としては、例えば、メタノール、エタノール、プロパノール、ブタノール等のアルコール；炭素数１〜１０の炭化水素基を持つアルコールにエチレンオキシド及び／又はプロピレンオキシドを１〜１０モル付加したポリエーテル系溶剤等を使用することができる。水溶性溶剤を使用する場合は、組成物全量の１〜１５質量％程度添加することが好ましい。
【００４９】
原料の配合割合及び反応方法や反応条件によって、一般式（１）で表されるｙの値が異なる化合物が混合した組成物が得られる。本発明の粘性調整剤は、単品でも混合物であってもよいが、ｙの値が大きい化合物は粘性が高くなり取り扱いが難しくなるため、ｙは６以下であることが好ましい。また、組成物中にｙの値が０又は６を超える副生物があってもよい。副生物が含有する場合は、ｙ＝１〜６の化合物の総量が全体の５０質量％以上が好ましく、７０質量％以上がより好ましく、９０質量％以上が更に好ましい。ｙ＝０の化合物が増えると塗料等への溶解性が悪くなって使用が困難になる場合があり、ｙの値が７以上の化合物が増えると、製品粘度が高くなりすぎて塗料等への溶解性が悪くなる場合がある。
【００５０】
本発明のエマルション樹脂組成物は、エマルション樹脂に本発明の粘性調整剤を添加したものである。添加量は特に規定されないが、エマルション樹脂組成物全量に対して０．１〜５質量％添加したものが好ましく、添加量は０．２〜３質量％が更に好ましい。０．１質量％未満では粘性調整剤としての効果が得られない場合があり、５質量％を超えると添加量に見合った効果が得られない場合やエマルション樹脂に完全に溶解させることができない場合がある。
【００５１】
使用できるエマルション樹脂は、公知のエマルション樹脂であればいずれも使用することができる。こうしたエマルション樹脂としては、例えば、ウレタン系エマルション、アクリレート系エマルション、スチレン系エマルション、酢酸ビニル系エマルション、ＳＢＲ（スチレン／ブタジエン）エマルション、ＡＢＳ（アクリロニトリル／ブタジエン／スチレン）エマルション、ＢＲ（ブタジエン）エマルション、ＩＲ（イソプレン）エマルション、ＮＢＲ（アクリロニトリル／ブタジエン）エマルション、あるいはこれらの混合物等が挙げられる。
【００５２】
ウレタン系エマルションとしては、例えば、ポリエーテルポリオール系、ポリエステルポリオール系、ポリカーボネートポリオール系等が挙げられる。
【００５３】
アクリレート系エマルションとしては、例えば、（メタ）アクリル酸（エステル）単独、（メタ）アクリル酸（エステル）／スチレン、（メタ）アクリル酸（エステル）／酢酸ビニル、（メタ）アクリル酸（エステル）／アクリロニトリル、（メタ）アクリル酸（エステル）／ブタジエン、（メタ）アクリル酸（エステル）／塩化ビニリデン、（メタ）アクリル酸（エステル）／アリルアミン、（メタ）アクリル酸（エステル）／ビニルピリジン、（メタ）アクリル酸（エステル）／アルキロールアミド、（メタ）アクリル酸（エステル）／Ｎ，Ｎ―ジメチルアミノエチルエステル、（メタ）アクリル酸（エステル）／Ｎ，Ｎ−ジエチルアミノエチルビニルエーテル、シクロヘキシルメタクリレート系、エポキシ変性系、ウレタン変性系等の重合物が挙げられる。
【００５４】
スチレン系エマルションとしては、例えば、スチレン単独、スチレン／アクリロニトリル、スチレン／ブタジエン、スチレン／フマルニトリル、スチレン／マレインニトリル、スチレン／シアノアクリル酸エステル、スチレン／酢酸フェニルビニル、スチレン／クロロメチルスチレン、スチレン／ジクロロスチレン、スチレン／ビニルカルバゾール、スチレン／Ｎ，Ｎ−ジフェニルアクリルアミド、スチレン／メチルスチレン、アクリロニトリル／ブタジエン／スチレン、スチレン／アクリロニトリル／メチルスチレン、スチレン／アクリロニトリル／ビニルカルバゾール、スチレン／マレイン酸等の重合物が挙げられる。
【００５５】
酢酸ビニル系エマルションとしては、例えば、酢酸ビニル単独、酢酸ビニル／スチレン、酢酸ビニル／塩化ビニル、酢酸ビニル／アクリロニトリル、酢酸ビニル／マレイン酸（エステル）、酢酸ビニル／フマル酸（エステル）、酢酸ビニル／エチレン、酢酸ビニル／プロピレン、酢酸ビニル／イソブチレン、酢酸ビニル／塩化ビニリデン、酢酸ビニル／シクロペンタジエン、酢酸ビニル／クロトン酸、酢酸ビニル／アクロレイン、酢酸ビニル／アルキルビニルエーテル等の重合物が挙げられる。
【００５６】
これらのエマルション樹脂の中でも、特に安定性が良好なことから、ウレタン系エマルション、アクリレート系エマルション及びスチレン系エマルションが好ましい。
【００５７】
本発明の水系塗料組成物は、エマルション樹脂系の水系塗料に本発明の粘性調整剤を、水系塗料組成物全量に対して０．１〜５質量％添加したものであり、添加量は０．２〜３質量％が好ましい。０．１質量％未満では粘性調整剤としての効果が得られない場合があり、５質量％を超えると添加量に見合った効果が得られない場合や水系塗料に完全に溶解させることができない場合がある。
【００５８】
水系塗料は公知のエマルション系の水系塗料であればいずれも使用することができる。水系塗料に使用するエマルション樹脂としては、上記に示したエマルション樹脂を使用することができ、こうしたエマルション樹脂に、顔料、着色剤、パール剤、防腐剤、香料、可塑剤、消泡剤、充填剤、酸化防止剤、紫外線吸収剤、硬化剤、触媒、溶剤、難燃剤、帯電防止剤、熱安定剤、ｐH調整剤、凍結防止剤、湿潤剤、顔料分散剤、皮張り防止剤、乾燥促進剤等の添加剤を１種または２種以上添加することでエマルション系水系塗料を得ることができる。
【実施例】
【００５９】
以下本発明を実施例により、具体的に説明する。
＜サンプルの製造＞
温度計、窒素導入管及び攪拌機を付した容量２０００ｍｌの４つ口フラスコに重量平均分子量８０００のポリオキシエチレングリコールを８００ｇ（０．１モル）、炭素数１２〜１４の２級アルコールの混合物（平均炭素数１３）のエチレンオキシド３モル付加物（アルコール１）を４０．２ｇ（０．２モル）仕込んで混合させた後、ヘキサメチレンジイソシアネート３４ｇ（０．２モル）を加え、８０〜９０℃で３時間反応させて本発明品１を得た。なお、アルコール１〜７の合成に使用した炭素数１２〜１４の２級アルコールは、一般式（４）において、Ｒ１及びＲ２はそれぞれ炭素数１〜１２の直鎖アルキル基を表し、且つＲ１とＲ２の炭素数の和は１１〜１３である１種のみを使用する。なお同様の装置及び同様の方法で、下記の原料を使用して本発明品２〜９及び比較品１〜９の粘性調整剤を製造した。各原料の詳細を表１及び２に記載する。
【００６０】
＜サンプル製造に使用した原料＞
アルコール１：炭素数１２〜１４の２級アルコール３ＥＯ（アデカトールＳＯ−８０（株式会社ＡＤＥＫＡ製））
アルコール２：炭素数１２〜１４の２級アルコール７ＥＯ（１モルのアルコール１にエチレンオキサイドを４モル付加して得られる。）
アルコール３：炭素数１２〜１４の２級アルコール１２ＥＯ（１モルのアルコール１にエチレンオキサイドを９モル付加して得られる。）
アルコール４：炭素数１２〜１４の２級アルコール１５ＥＯ（１モルのアルコール１にエチレンオキサイドを１２モル付加して得られる。）
アルコール５：炭素数１２〜１４の２級アルコール２０ＥＯ（１モルのアルコール１にエチレンオキサイドを１７モル付加して得られる。）
アルコール６：炭素数１２〜１４の２級アルコール３０ＥＯ（１モルのアルコール１にエチレンオキサイドを２７モル付加して得られる。）
アルコール７：炭素数１２〜１４の２級アルコール５０ＥＯ（１モルのアルコール１にエチレンオキサイドを４７モル付加して得られる。）
アルコール８：ラウリルアルコール（炭素数１２）１０ＥＯ    
アルコール９：２−ヘキシルデカノール１０ＥＯ
ＰＥＧ１：ポリエチレングリコール（分子量４０００）
ＰＥＧ２：ポリエチレングリコール（分子量８０００）
ＰＥＧ３：ポリエチレングリコール（分子量１００００）
ＰＥＧ４：ポリエチレングリコール（分子量２００００）
ＨＤＩ：ヘキサメチレンジイソシアネート
Ｈ−ＭＤＩ：４，４’−ビスシクロヘキシルメタンジイソシアネート
ＴＤＩ：トリレンジイソシアネート
ＭＤＩ：４，４’−ジフェニルメタンジイソシアネート
ＩＰＤＩ：イソホロンジイソシアネート
【００６１】
【表１】
0005996184.tif 000013
【００６２】
【表２】
0005996184.tif 000014
【００６３】
＜ＧＰＣ分析＞
上記発明品３および８について一般式（１）の化合物の分子量分布をＧＰＣ（ゲルパーミレーションクロマトグラフィー）を使用して測定した。
なお、測定に使用した機器及び条件は下記の通りである。
使用カラム：ＴＳＫｇｅｌ  Ｇ４０００Ｈｘｌ、Ｇ３０００Ｈｘｌ、Ｇ２０００Ｈｘｌ
（いずれも東ソー株式会社製）を直列に接続。
溶離液    ：ＴＨＦ（テトラヒドロフラン）
流量      ：１ｍｌ／分
検出器    ：ＨＬＣ−８１２０ＧＰＣ（ＲＩ）
サンプル濃度：０．１質量％（ＴＨＦ溶液）
サンプル量：２００μｌ
カラム温度：４０℃
その結果を図１および２に示す。また、一般式のｙの各値に対応するピークの面積から、その配合割合を求めた。結果を表３に示す。
【００６４】
【表３】
0005996184.tif 000015
【００６５】
＜長期保存安定性試験１＞
製造した本発明品１〜９及び比較品１〜９を、試験用の塗料１００質量部に対し０．５部添加した塗料サンプルを作製し、添加直後の塗料サンプルの粘度を測定した。その後、塗料サンプルを３つに分けて密閉容器に入れ、それぞれを２℃、２５℃、５０℃の恒温槽に３ヶ月間放置した。３ヵ月後の粘度を測定し、作製直後に測定した粘度と比較して長期保存安定性の指標とした。試験用の塗料及びアクリル系エマルション樹脂の組成を以下に示す。なお粘度の測定は、塗料サンプルを２５℃にしてＢ８Ｈ型粘度計（ローターナンバー２番）を使用して１０ｒｐｍの回転速度で行った。
【００６６】
試験用の塗料の組成
下記の組成の顔料ペーストを作製し、下記のアクリルエマルション及びその他の添加剤と混ぜて試験用の塗料を作製した。詳しい配合は以下の通りである。
アクリル系エマルション樹脂    ：５３．２５部  （詳細は下記参照）
顔料ペースト                  ：４０．０６部  （詳細は下記参照）
テキサノール                  ：  ２．６０部  （ＣＳ−１２：チッソ株式会社）
プロピレングリコール          ：  ３．８０部
アンモニア水（２８％水溶液）  ：  ０．１０部
消泡剤                        ：  ０．１９部  （アデカネートＢ−１０１５：(株)ＡＤＥＫＡ）
【００６７】
（アクリル系エマルション樹脂）
アクリル酸メチル／アクリル酸エチル／アクリル酸２−ヒドロキシエチル／スチレン／アクリルアミド／メタクリル酸＝１８．５／５６．２／８．３／１０／４／３（質量比）を５０％水溶液にして乳化重合させたエマルション樹脂。
（顔料ペースト）
トリポリリン酸ソーダ１０％水溶液：０．５部
分散剤                          ：０．５部    （アデカコールＷ−１９３：(株)ＡＤＥＫＡ製）
酸化チタン                      ：２８．７部  （Ｒ−９３０：石原産業株式会社製）
消泡剤                          ：０．４部    （アデカネートＢ−１０１５：(株)ＡＤＥＫＡ製）
水                              ：９．９６部
【００６８】
【表４】
0005996184.tif 000016
【００６９】
＜長期保存安定性試験２＞
本発明品１〜４及び比較品１〜３を、上記のアクリル系エマルション樹脂１００質量部に対し０．５部添加し、長期保存安定性試験１と同様の試験を行った。
【００７０】
【表５】
0005996184.tif 000017
【００７１】
上記の長期保存安定性試験の結果を見ると、塗料の場合もエマルション樹脂の場合も、結果は同様の傾向であることがわかる。２５℃という常温では長期の保存によって塗料やエマルションの粘度はほとんど変わらないが、低温あるいは高温で長期間保存すると比較品はいずれも粘度が１０％以上上昇してしまう。一方、本発明品は、低温あるいは高温で長期保存しても、粘度の変化率は１０％未満であり、それほど粘度は変わらない。
【図１】
0005996184.tif 000021
【図２】
0005996184.tif 000022